Brevet FR2850606A1 — publié le 20040806

i Procédé et Appareillage pour incorporer une forte proportion de fibres naturelles coupées dans une matière plastique, produits obtenus et applications. Secteur technique de l'invention: La présente invention concerne le secteur technique de l'incorporation de fibres naturelles coupées dans une matière plastique, en forte proportion, et les articles ainsi obtenus comme des châssis de fenêtre en PVC et analogues. Art antérieur: On connaît des profilés pour fenêtres en chlorure de polyvinyle ou PVC. Le PVC étant cependant peu rigide en flexion, ces profilés sont couramment renforcés par des inserts métalliques. Le marché français de ce seul secteur 15 consomme par an environ 8500 km de tels inserts. Ces inserts peuvent être recyclés mais présentent de nombreux inconvénients comme leur poids, leur création de ponts thermiques, et leur cot d'insertion dans le profilé de PVC. Ce problème se pose pour de nombreux autres produits de structure et de 20 destination similaires, employant le PVC ou une autre matière plastique, connus de l'homme de métier, comme les plinthes, les profilés, inserts ou renforts pour volets, baies, cloisons, barrières... dans le bâtiment, pièces de structure, pièces sous capot moteur, pièce de décor intérieur ou capot ou carrosserie pour tous types de véhicules, bateaux de plaisance, aéronefs, 25 emballages et éléments de conditionnement: caisses, caisses palettes; jouets, pièces techniques... On a tenté dans l'art antérieur l'emploi de fibres de verre, mais elles se sont révélées inadaptées, ne serait-ce que de par leur trop courte longueur. Leur mise en oeuvre est d'autant plus complexe qu'elles sont et elles provoquent quelle que soit leur longueur une très forte abrasion des outillages. On a également tenté d'employer des fibres naturelles, mais de telles fibres présentent de grandes difficultés de " compoundage > c'est-à-dire de mélange intime avec la matière plastique, et peuvent être de plus cassantes. On rencontre également des problèmes dans les produits finis, en raison de la difficulté à réaliser le dosage et le compoundage: un problème très 10 important, et qui était jugé incontournable et insoluble, ou tout au moins ses conséquences, réside dans le fait que la densité apparente des fibres naturelles courantes est de l'ordre de 0,1 (en volume de fibres pesé)( la densité réelle de la cellulose étant de environ 1) tandis que celui des granulés ou billes de matière plastique introduits dans l'extrudeuse de compoundage 15 est de l'ordre de 0,7. Tout homme de métier comprendra que cette grande différence de densité apparente crée des problèmes à ce jour insurmontables lorsque l'on cherche à mélanger par exemple environ 30 % de fibres avec environ 70 % de matières plastiques. En effet, malgré le rapport 30/70 les volumes à 20 mélanger sont dans un rapport inverse, c'est-à-dire que 30 % de fibres représentent un volume environ 10 fois supérieur aux 70 % de matière plastique. On rencontre notamment des problèmes d'écoulement dans la trémie d'alimentation de l'extrudeuse, ainsi que des problèmes de compoundage, avec par exemple des granulés ou billes de matière 25 plastique qui fondent immédiatement tandis que les fibres, par nature, ne fondent pas. Par ailleurs, la densité réelle de la cellulose étant de environ 1 tandis que la densité apparente des fibres est d'environ 0,1, on se trouve confronté lors du compoundage à de très importants volumes d'air qu'il faut évacuer. La température doit être limitée en pratique à 180 220 0C max., 30 sinon les fibres brlent. On connaît également la technique décrite dans le brevet WO 019 40 94 (WO FR 010 1720) qui incorpore de 10 à 50 % en poids de matières végétales d'origine céréalière ou oléagineuse. Cependant, l'homme de métier comprend à la lecture de ce document que le produit fibreux est granulé puis compacté, puis mélangé à la matière plastique, et extrudé ", en jonc " puis ensuite coupé en granulés. On obtient des produits de médiocre qualité. Ce brevet souligne la difficulté de mélanger correctement la matière 5 plastique et les fibres, et propose une introduction éloignée de l'entrée de l'extrudeuse pour désagglomérer, dans l'extrudeuse, les granulés de matière plastique (problème supplémentaire) et opérer un " brassage " des granulés fondus avec les fibres. On connaît encore le brevet WO 021 19 76 ( WO DE 01 0 28 98) qui décrit l0 un mélange de fibres et de matière plastique. Le brevet indique que les fibres et la matière plastique " filiforme " sont mélangées de manière " homogène ", mais sans préciser ce point, puis on extrait le mélange en nappes ou plaques qui sont chauffées jusqu'à ramollissement, après quoi on découpe en granulés, puis enfin on procède à l'extrusion. Ce brevet montre 15 bien la complexité des procédés que l'homme de métier a été obligé de mettre en oeuvre pour tenter de résoudre les problèmes cités. Problème technique posé: Le problème technique posé est donc, devant l'objectif qui est de rechercher 20 un très fort taux de fibres naturelles coupées dans une matière plastique, par compoundage, afin d'obtenir des produits tels que profilés pour fenêtres et produits analogues, de surmonter les obstacles ci-dessus, c'est-à-dire notamment difficulté de doser puis de compounder correctement les fibres avec la matière plastique en raison de leur texture et nature, et de leur 25 densité. Ces produits, pour répondre aux exigences des professionnels, doivent être très homogènes et présenter d'excellentes propriétés mécaniques, c'est-à-dire au moins aussi bonnes que celles des produits " à insert métallique ", et ce malgré leur forte proportion de fibres, et leur procédé de 30 fabrication ne doit pas être coteux, un cot élevé ne pouvant pas rivaliser avec les produits actuels du type insert métallique. Par " très fort taux de fibres naturelles coupées " on entend selon l'invention un pourcentage de 10% à 80%, de préférence supérieur à 20 % et mieux encore à 50 % en poids. Au delà de 50 %, le transformateur devra diluer le On aura remarqué que, dans l'art antérieur, certains documents mentionnent des teneurs allant jusqu'à 50 % en poids. On a vu cependant que ces 10 produits ne répondaient absolument pas aux exigences de qualité et/ou de faible cot des produits visés par l'invention. De telles teneurs ne sont donc pas représentatives de l'art antérieur de l'invention. Il existe donc un besoin important et reconnu pour un procédé et un appareillage permettant de doser correctement une très forte proportion de 15 fibre(s) naturelle(s) dans au moins une matière plastique, pour obtenir par compoundage un article présentant de très bonnes propriétés mécaniques, de structure bien homogène, et de cot peu élevé. Résumé de l'invention: L'invention concerne un procédé et un appareillage selon lesquels on introduit la ou les fibres naturelles dosées dans l'extrudeuse (dans toute la présente demande, y compris les revendications, " fibre naturelle " ou " fibres naturelles " désigne soit un type de fibres naturelles unique, soit un mélange de fibres compatibles entre elles), en au moins deux points d'introduction 25 séparés " amont " et " aval " et on introduit la ou les matières plastiques (dans toute la présente demande, y compris les revendications, " matière plastique " ou " matières plastiques " désigne une matière plastique unique comme le PVC ou un mélange de matières plastiques compatibles entre elles), en au moins ledit premier point d'introduction " amont " des fibres 30 naturelles et éventuellement (solde éventuel de matière plastique) en le second point d'introduction " aval " des fibres, ou dans un ou plusieurs des points L'invention concerne encore un appareillage pour la mise en couvre de ce procédé, et notamment un procédé et un appareillage pour le dosage des fibres naturelles. Description détaillée de l'invention: L'invention concerne donc dans son premier aspect un procédé permettant de doser correctement une très forte proportion de fibre(s) naturelle(s) dans 10 au moins une matière plastique, pour obtenir par compoundage un article présentant de très bonnes propriétés mécaniques, de structure bien homogène, et de cot peu élevé, caractérisé en ce que: - on introduit la ou les fibres naturelles dosées dans l'extrudeuse en au moins deux points d'introduction séparés dits " amont " pour le premier et " aval " 1 5 pour le ou les autre(s), et - on introduit la ou les matières plastiques en au moins ledit premier point d'introduction " amont>" des fibres naturelles et éventuellement (solde éventuel de matière plastique) en le second point d'introduction " aval " des fibres, ou dans un ou plusieurs des points " aval " d'introduction des fibres, 20 s'il existe plus de deux points d'introduction des fibres. Selon un mode de réalisation particulier, on introduit les fibres en deux points d'introduction séparés, amont et aval. Selon encore un mode de réalisation particulier, on introduit les fibres en trois points d'introduction, un point " amont " et deux points " aval ". Selon un mode de réalisation particulier, la totalité de la matière plastique est introduite dans ledit point d'introduction amont. Selon encore un mode de réalisation particulier, les fibres naturelles sont introduites à l'état non compacté dans l'extrudeuse. Selon un mode de réalisation préféré, on introduit un "très fort taux de fibres naturelles coupées" dans la ou les matières plastiques c'est-àdire de 10% à 80%, de préférence supérieur à 20 - 30% et mieux encore à 50% en poids. Au delà de 50% en poids, le transformateur devra diluer le "compound" obtenu. Selon encore un mode de réalisation particulier, une fraction de la matière plastique est introduite dans le point amont et une fraction de la matière plastique est introduite dans le point d'introduction aval ou au moins un de ces points aval. Selon le meilleur mode de réalisation de l'invention, le dosage des fibres naturelles est effectué en deux étapes, une première étape de dosage volumétrique grossier et une seconde étape de dosage gravimétrique fin. L'appareillage de dosage sera décrit plus en détail ci-dessous. Selon encore un mode préféré de mise en oeuvre, les points d'introduction 15 des fibres naturelles comportent en fin d'appareillage de dosage des trémies intermédiaires (une pour chaque point d'introduction, ou une trémie unique comportant autant de sorties que de points d'introduction), vers chacune des trémies d'introduction dans l'extrudeuse munies éventuellement mais de manière préférée d'un moyen de " gavage " des fibres naturelles (une 20 trémie d'introduction par point d'introduction des fibres) dans l'extrudeuse. Selon une autre option, dont le seul inconvénient serait un cot et un encombrement plus élevés, chaque trémie d'introduction des fibres dans l'extrudeuse est munie de son propre appareillage de dosage. La répartition des fibres entre les différents points d'introduction est fonction 25 du type de fibres ou de mélange de fibres. On peut envisager une répartition de 50 % en poids des fibres dans le point amont, et 50 % dans le point aval, ou 25 % et 25 % dans les deux points aval s'il existe trois points d'introduction. On peut aussi envisager une répartition 30 - 60 % au point amont, et 70 - 40 % dans le ou les points aval, 30 par exemple 40 % puis 30 % puis 30 % ou 50% puis 30% puis 20%. L'homme de métier saura naturellement adapter ces exemples non limitatifs en fonction du compound qu'il souhaite obtenir et de l'équipement dont i dispose. Les fibres sont de préférence coupées à une longueur de l'ordre de 0,2 à 20 mm, de préférence 2 à 4 mm. En ce qui concerne les granulés de matière plastique, on peut envisager 100 % de granulés au point amont, ce qui est le meilleur mode de réalisation actuel, et le plus simple, ou bien une répartition de 50 % en poids des fibres dans le point amont, et 50 % dans le point aval, ou 25 % et 25 % dans les 10 deux points aval s'il existe trois points d'introduction. On peut aussi envisager une répartition 30 - 60 % au point amont, et 70 - 40 % dans le ou les points aval, par exemple 50 % puis 30 % puis 20 %. L'homme de métier saura ici encore adapter ces exemples non limitatifs en fonction du compound qu'il souhaite obtenir et de l'équipement dont i 1 5 dispose. Selon encore un mode de réalisation particulier, les granulés de matière plastique sont introduits par un moyen séparé dans la trémie amont d'introduction des fibres et éventuellement dans le point aval ou au moins un desdits points aval. Selon l'invention, on a également déterminé que la teneur en eau ou humidité résiduelle des fibres au moment de leur introduction dans l'extrudeuse doit être réglée entre 0,2 et 3 % en poids d'eau, de préférence entre 0,8 et 1,5 % en poids d'eau par rapport au poids des fibres. Ce séchage contrôlé résout ou contribue fortement à résoudre les problèmes 25 de compoundage mentionnés ci-dessus. On réalise ce séchage contrôlé par tout moyen connu comme un appareil à micro-ondes, un évaporateur " flash " (les fibres tombent dans un courant d'air porté à 180 OC; système moins préféré car il peut présenter un risque d'explosion) ou autre moyen connu de l'homme de métier. On utilisera de préférence un appareil à doubles vis parallèles placées dans une auge, légèrement imbriquées l'une dans l'autre, et on règle le % d'eau résiduel en réglant le chauffage des vis et / ou des parois de l'auge, de préférence en réglant la température du fluide caloporteur, et / ou la vitesse 5 de rotation des vis, ce dernier procédé avec réglage permettant de corriger de manière très réactive et avec précision la teneur en eau, et donc de contrôler la teneur résiduelle en eau ou humidité des fibres, dont l'invention a montré l'importance. Selon un second aspect, l'invention concerne également l'appareillage 10 permettant la mise en oeuvre du procédé ci-dessus. D'autres caractéristiques et avantages de l'invention seront mieux compris à la lecture de la description qui va suivre, et en se référant au dessin annexé sur lequel: - la figure 1 représente un mode de réalisation non limitatif de l'appareillage de dosage selon l'invention, et de l'appareillage préféré permettant de diviser le gâteau de fibres 20 en deux fractions, qui seront introduites dans l'extrudeuse 11 en deux endroits différents, amont 12 et aval 13. Comme déjà indiqué, on pourrait prévoir par exemple trois points 20 d'introduction des fibres, et on pourrait aussi prévoir, non pas le dispositif diviseur 4 représenté, mais deux ( ou trois..) trémies séparées, chacune correspondant à un point d'introduction. - la figure 2 représente le dispositif de la figure 1, en vue de face, monté au-dessus de l'extrudeuse 11, dont il alimente les deux trémies d'introduction 25 de fibres 12 amont et 13 aval. - la figure 3 représente une variante moins préférée de partage des fibres en deux courants. Sur les figures annexées, les mêmes références ont les mêmes significations, qui sont les suivantes. 1 trémie de réception avant dosage volumétrique grossier 2 tube de diamètre surdimensionné o se trouve un moyen de dosage volumétrique grossier, notamment une vis sans fin 3 bande convoyeuse - peseuse qui opère le transfert des fibres vers le système ou appareillage 4 de répartition ou division des fibres et qui réalise simultanément un pesage précis de ces fibres naturelles 4 appareillage (ici, à titre non limitatif, trémie) de division ou répartition des fibres, ici en deux courants secondaires Vi et V2 grâce à une plaque 10 mobile 5 (réglable en fonction de la répartition souhaitée), avec id deux sorties 6 et 7 6 7 8 trémie 1 1 12 20 13 14 15 partie introdt 17 18 19 20 dans 1, Vi, V 27 bandE 35 30 31 32 33, 3z plaque de répartition sortie amont sortie aval de fibres pivot ou axe de la plaque 5 vis de gavage (éventuelle) dans la trémie 12, l'autre vis dans la 13 n'étant pas représentée. extrudeuse trémie de réception ou introduction de fibres naturelles amont trémie de réception ou introduction de fibres naturelles aval vis de l'extrudeuse conduit d'amenée des granulés de matière plastique ou d'une de ces granulés conduit éventuel d'amenée du solde éventuel de granulés non jits en 15 peigne dents du peigne moteur conférant un mouvement oscillant horizontal forme schématique du " gâteau " de fibres après le passage e peigne oscillant 2 courants secondaires, ici deux, formés à partir du gâteau de fibres seconde bande transporteuse second peigne que l'on peut placer au-dessus de la seconde 25 plaque de séparation axe de ladite plaque 30 bâti et moyen de réglage en rotation de ladite plaque 30 trémie de réception des courants de fibres Vi et V2. 1 0 L'invention sera mieux comprise à la lecture de la description qui va suivre, et des exemples non limitatifs ci-dessous. L'appareillage selon l'invention est caractérisé en ce qu'il comprend - un dispositif (1, 2, 3) de dosage des fibres naturelles - un dispositif (4, 5) permettant de séparer la masse dosée de fibres naturelles en deux (Vl, V2) ou plus de deux courants de fibres dits " secondaires ", et - une extrudeuse (11) comportant au moins deux points d'introduction des 10 fibres, l'un amont 12, l'autre (ou plusieurs autres) aval 13, chacun desdites points d'introduction étant apte à recevoir un courant secondaire de fibres et / ou un courant de granulés de matière plastique. Selon un mode de réalisation particulier, ladite extrudeuse comporte deux points d'introduction, l'un amont 12, l'autre aval 13. Selon encore un mode de réalisation particulier, ladite extrudeuse comporte trois points d'introduction, l'un amont qui reçoit une fraction des fibres et l totalité ou une fraction des granulés, et deux points d'introduction aval, dont l'un (ou les deux) reçoit le solde des fibres et l'un (ou les deux) reçoit le solde éventuel de granulés. Les granulés de matière plastique sont introduits au moins en partie (15) dans le point d'introduction amont, le solde éventuel des granulés étant introduit (16) dans le point aval, ou au moins l'un des points aval s'il en existe plus d'un. Selon un mode de réalisation particulier, la totalité des granulés de matière 25 plastique est introduite(15) dans le point amont 12 d'introduction. Selon encore un mode de réalisation particulier, ledit appareillage comporte un dispositif de dosage précis de la masse des fibres, caractérisé en ce que i opère en deux étapes, c'est-à-dire une première étape de dosage volumétrique grossier (1, 2) dans un premier doseur puis une seconde étape 30 de dosage pondérai fin (3) dans un second doseur. 1 1 Selon un mode de réalisation particulier, - ladite première étape est conduite dans une trémie 1 verticale ou sensiblement verticale, de large section, o les fibres descendent par gravité vers un système de transfert 2 des fibres vers une bande convoyeuse5 peseuse; - ledit système de transfert 2 consistant notamment, à titre non limitatif, en un tube horizontal ou sensiblement horizontal de diamètre nettement surdimensionné, qui comporte un moyen de transfert horizontal ou sensiblement horizontal comme une vis sans fin, - la vis étant réglée de manière à réaliser un dosage volumétrique grossier de la masse (ou du débit) de fibres que l'on a pré-sélectionné - ce tube 2 produisant un " boudin > de fibres non compactées, qui est déposé sur une bande convoyeuse-peseuse 3 qui opère un pesage (et donc un dosage) fin de la masse (ou débit) de fibres (second doseur 15 pondérai de précision). Selon un mode préféré, les points d'introduction des fibres naturelles comportent en fin d'appareillage de dosage des trémies intermédiaires 6, 7 (une pour chaque point d'introduction, ou une trémie unique comportant autant de sorties que de points d'introduction), vers chacune des trémies 20 d'introduction 12, 13 dans l'extrudeuse 11 munies éventuellement mais de manière préférée d'un moyen de " gavage " 9 des fibres naturelles (une trémie d'introduction par point d'introduction des fibres) dans l'extrudeuse. Selon une autre option, chaque trémie d'introduction des fibres dans l'extrudeuse est munie de son propre appareillage de dosage. Un système électronique de commande et de régulation, non représenté car connu en lui-même ou adaptable facilement par tout homme de métier, régule et adapte finement la vitesse de rotation de la vis dans le tube 2 en fonction de la pesée fine opérée par la bande 3 et par comparaison avec la valeur théorique pré-entrée dans l'électronique. Le tube 2 est de préférence de section droite cylindrique, ou est ovale ou même de section carrée ou rectangulaire, l'essentiel étant qu'il soit surdimensionné afin qu'aucun blocage des fibres ne se produise; selon la 1 2 section du tube, le boudin de fibres est de section cylindrique, ovale, carré, rectangulaire etc.... L'homme de métier comprendra également que, par " horizontal ", vertical ", " horizontal ou sensiblement horizontal " (ou respectivement " vertical ") on 5 désigne le fait que l'on peut tolérer une inclinaison faible à modérée par rapport à la verticale ou respectivement l'horizontale; cependant la meilleure disposition est la disposition verticale de la trémie 1 et horizontale du tube 2 et de la bande 3. Selon le meilleur mode de réalisation, non limitatif, ledit appareillage 10 comprend un dispositif d'étalement du " boudin " de fibres issu du tube 2 en un " gâteau " de section droite sensiblement rectangulaire très aplatie, sur la bande convoyeuse-peseuse 3. Selon une option non limitative, ledit dispositif d'étalement comprend un peigne horizontal 17 comportant des dents verticales 18, avec un faible jeu 15 entre la partie inférieure des dents et la surface de la bande convoyeuse peseuse 3, et m par un moteur approprié 19 selon un mouvement horizontal de va et vient. Ledit dispositif est placé de telle manière que la partie inférieure des dents se trouve juste au-dessus de la bande 3. Ainsi, lorsque le boudin de fibres non compacté sort du tube 2, il passe au travers 20 du peigne dont le mouvement est adapté pour étaler les fibres sur la largeur de la bande. On obtient ainsi un gâteau de section droite sensiblement rectangulaire très aplatie, comme représenté par la référence 20. En ce qui concerne la trémie 1 et le tube 2 de transfert, c'est-à-dire le premier doseur volumétrique grossier, on donnera les définitions suivantes: - la trémie 1 est de large section c'est-à-dire adaptée pour que les fibres puissent tomber par gravité, librement, avec un minimum d'entrave et sans compactage - ses parois sont verticales ou sensiblement verticales, dans le meilleur mode de réalisation, ce qui interdit tout blocage ou bourrage des fibres. On pourrait 30 songer à y installer une vis de gavage, mais cela est totalement superflu si les dimensions de la trémie sont suffisament importantes par rapport au volume (débit) de fibres dans ladite trémie. - le tube 2 est surdimensionné, ou nettement surdimensionné, par rapport au volume (ou débit) des fibres à transférer, c'est-à-dire que son diamètre forme 5 un volume qui est nettement supérieur (entre 3 et 5 ou 10 fois) au volume nécessaire pour traiter le débit prévu des fibres. Il n'existe pas de limite supérieure particulière au surdimensionnement, autre que celui de la raison, l'objectif étant que, comme dans la trémie, les fibres subissent un minimum de contraintes et un minimum de compactage, pour produire en sortie de 10 tube un boudin de fibres non compactées aptes à être étalées par ledit peigne ou par tout autre dispositif. Un bon facteur de surdimensionnement se situe entre 5 et 10. Ledit dispositif permettant de séparer la masse dosée de fibres naturelles en deux ou plus de deux courants de fibres dits " secondaires " comporte, 15 selon le meilleur mode non limitatif de l'invention, une trémie 4 disposée verticalement et apte à recevoir ledit gâteau de fibres dosé et comportant une plaque verticale 5 mobile, apte à séparer ledit gâteau, tombant par gravité, en deux courants secondaires de fibres Vl et V2 séparés l'un de l'autre, qui sortent à la partie inférieure de la trémie 4 par deux tubes distincts 20 6et7. L'homme de métier aura compris que l'on peut remplacer la trémie 4 de séparation par deux trémies séparées, ou par trois trémies séparées ou par une trémie 4 comportant deux plaques de type 5, si l'on veut obtenir trois courants secondaires, et autres aménagements qui seront directement 25 accessibles à l'homme de métier. Selon un autre mode de réalisation, le gâteau de fibres est séparé sur une seconde bande convoyeuse horizontale 25, faisant suite à la bande peseuse 3, au moyen d'une plaque verticale 30 allongée et mobile ou réglable autour d'un axe vertical 31 lui même fixé à un bâti portant un moyen de réglage en 30 rotation 32, cette plaque 30 étant disposée selon l'axe longitudinal de ladite seconde bande pour une répartition 50/50, ou avec un certain angle par rapport à cet axe pour d'autres répartitions comme 40 / 60 ou 60 / 40, et au contact de la face supérieure de ladite seconde bande 25, et donc apte à diviser le gâteau de fibres en deux courants secondaires Vl et V2, chacun d'un côté de ladite plaque. Ladite plaque 30 peut être droite, en vue de dessus, ou légèrement incurvée selon une forme concave ou convexe, ou en " S " très aplati, pour favoriser 5 l'écoulement des courants Vl et V2 de fibres. On peut également la munir d'un joint élastique de raclage au niveau de son contact avec la bande 25. On peut avantageusement placer un second peigne 27 au-dessus de cette seconde bande 25, mais ce n'est pas obligatoire. Les deux courants de fibres Vi et V2 peuvent alors se déverser 10 directement dans deux trémies de réception 33 et 34 présentant des conduits de sortie 6 et 7 comme dans l'autre option. De même, dans la variante de séparation par une plaque verticale disposée sur une seconde bande, on pourra employer deux ou plus de deux telles plaques parallèles entre elles, et réglables en rotation indépendamment les 1 5 unes des autres, afin de diviser le gâteau en un nombre correspondant de courants secondaires, avec naturellement autant de trémies de réception que de courants. La bande 25 peut éventuellement être mise en légère vibration pour favoriser l'écoulement. Naturellement, dans toutes les options, on peut intercaler des bandes convoyeuses afin de transférer les fibres d'un point à un autre de l'atelier. Les fibres naturelles sont choisies parmi - les fibres de chanvre, la chènevotte, les fibres de lin, kénaf, jute, sisal, abacca, bois... - et leurs mélanges tels que fibres de chanvre / chènevotte, fibres de plantes annuelles / fibres de bois, fibres naturelles / fibres synthétiques, organiques el/ou minérales... 30 Les matières plastiques sont choisies parmi - les polyoléfines comme polypropylène, polyéthylène haute ou basse densité (PEHD ou PEBD), - les matières plastiques styrèniques comme ABS (acrylonitrilebutadiène - styrène) ou polystyrène, les PVC (chlorures de polyvinyle) - les polyamides (PA) - lespolyuréthanes, les polyesters, les élastomères, les copolyamides - et leurs mélanges ou alliages tels que PVC/PVAC (polyvinylacétate), ABS/PC (polycarbonate), ABS/PA, PPO (polyphénylèneoxyde)/PS (polystyrène)... Ces abréviations sont connues de l'homme de métier et les alliages sont bien connus. L'invention vise également les mélanges de fibres et de matière plastiques introduits dans les trémies amont et aval de l'extrudeuse. De préférence, on introduira dans la trémie amont 12 entre 10 et 70 % en poids de fibres pour 90 à 30 % de matière plastique; de préférence entre et 40% de fibres et 80 à 60 % de matière plastique. L'invention couvre encore les compounds ou composites de fibres et de matières plastiques sortant de l'extrudeuse 11 (dans l'appareillage cidessus) et obtenus par le procédé ci-dessus, éventuellement mis en forme de granulés, plaques, etc.... pour une application future, notamment compounds ou composites de fibres naturelles coupées et de matière(s) plastique(s) 25 caractérisés en ce qu'ils sont obtenus par le procédé ou dans l'appareillage selon l'invention ou par mise en oeuvre des mélanges selon l'invention de fibres et de matières plastiques dans une extrudeuse, entre autres compounds ou composites qui se présentent sous toutes formes transportables comme des masses à découper, plaques, joncs, granulés, 30 billes, ou bâtonnets. L'invention couvre les compounds ou composites de fibres naturelles coupées et de matière(s) plastique(s) caractérisés en ce que qu'ils 1 6 comprennent un "très fort taux de fibres naturelles coupées" dans la ou les matières plastiques c'est-à-dire de 10% à 80% en poids, de préférence supérieur à 20 - 30% en poids et mieux encore à 50% en poids. L'invention couvre encore les applications du procédé, de l'appareillage, et 5 des compounds ou composites décrits ci-dessus dans les domaines des profilés pour fenêtres, portes et analogues, dans tous les profilés de l'industrie des BTP, plinthes, les profilés, inserts ou renforts pour volets, baies, cloisons, barrières... dans le bâtiment, les articles pour l'industrie automobile, comme pare-chocs, parties de carrosserie, ailerons 10 aérodynamiques, etc...., l'industrie ferroviaire, dans l'industrie aéronautique et spatiale, dans l'industrie de la construction navale, notamment les bateaux de plaisance, pièces de structure, pièces sous capot moteur, pièce de décor intérieur ou capot ou carrosserie pour tous types de véhicules, bateaux de plaisance, aéronefs, emballages et éléments de conditionnement: caisses, 1 5 caisses palettes; jouets, pièces techniques... .et toute industrie o l'on recherche un gain de poids et d'excellentes propriétés mécaniques en éliminant en tout ou en partie le recours à des inserts ou profilés métalliques ou des fibres minérales, comme par exemple le " packaging " o l'invention permet de produire en moulage par injection des palettes de manutention en 20 nid d'abeille, à titre d'exemple non limitatif, à la fois très rigides et de faible poids, des palettes thermoformées, des pièces techniques renforcées, des éléments de jouets, emballages de décoration pour des produits grand public comme l'électroménager, des éléments de renfort et de décor pour le bâtiment... L'invention concerne encore les articles, notamment les articles moulés, correspondant aux dites applications, notamment profilés pour fenêtres, portes, palettes de manutentions, etc.... et tous articles et inserts ou pièces cités ci-dessus, ainsi que ceux qui apparaîtront clairement à l'homme de métier, et qui consistent en, ou comportent au moins, un élément fabriqué à 30 partir d'un compound ou composite selon l'invention, notamment pour les applications décrites. EXEMPLES Description du procédé de fabrication de mélanges, sous forme de granulés, de matériaux thermoplastiques et de fibres végétales naturelles. Ce procédé peut se diviser en trois parties: - traitement thermique, chimique et mécanique des fibres naturelles - dosage des fibres et des granulés de plastiques - mélanges des fibres et des granulés de plastiques par extrusion 1. Traitement des fibres naturelles 15 Les fibres naturelles arrivent sous forme de balles. Celles-ci sont ouvertes par le biais d'une chargeuse. Les fibres naturelles passent alors dans un broyeur à couteaux pour être coupées à une longueur optimale de 4 mm. Les fibres passent alors par un système de tamis. Ce tamisage permet de récupérer de façon sélective d'une part les poussières de fibres, d'autre part le cas échéant les particules d'écorce (chènevotte dans le cas de fibres de chanvre) et ainsi de ne fabriquer des mélanges qu'avec les fibres coupées à la longueur de 4 mm. A la sortie du tamis, les fibres passent dans un sécheur qui permet de contrôler le taux d'humidité des fibres. Ce sécheur est chauffé grâce à un bain d'huile chaud. A l'intérieur de ce sécheur, les fibres sont convoyées par deux vis sans fin parallèles. Un traitement chimique peut aussi être envisagé au niveau du sécheur. (apport d'additifs par spray par exemple) Enfin, les fibres naturelles sont acheminées au doseur par un système de vis et de godets. 2. Dosage des fibres et des granulets Le dosage des fibres naturelles et le dosage des granulés sont des dosages gravimétriques. Le dosage des fibres naturelles s'effectue grâce à un doseur à deux étages: - Le premier étage est alimenté par une trémis à parois verticales de secteur identique à l'entrée du doseur. Celui-ci est un doseur cohérent de grande capacité piloté par un deuxième doseur. - Le deuxième doseur est constitué d'une bande peseuse alimenté par un doseur volumétrique, équipée d'un système de racle à mouvement alternatif permettant une bonne répartition du produit sur la bande. A la sortie du doseur, on divise le lit en deux parties que l'on peut régler pour arriver trémies d'alimentation de l'extrudeuse. Le dosage des granulés vierges s'effectue grâce à une trémie particulière. Cette trémie est constituée de deux trémies superposées l'une sur l'autre et séparées par un clapet. Lorsque le poids de granulés est suffisant dans la partie basse, le clapet se ferme automatiquement. 15 3. Mélanges de fibres et des granulés de plastiques par extrusion L'extrudeuse utilisée est un malaxeur BUSS monovis. La coupe des granulés se fait sous eau. Les granulés ainsi formés sont ensuite séchés par 20 un lit d'air fluidisé. Exemple de réalisation prototype: Les balles de fibres arrivent dans l'atelier et sont amenées sur un tapis comportant des rangées de pointes transversales par rapport au défilement du tapis. Les fibres ainsi " défaites " passent ensuite dans un broyeur à 25 couteaux comportant en sortie une grille sélectionnant les fibres de longueur inférieure ou égale à 4 mm. On peut faire suivre par un tamis pour régler encore plus précisément la longueur des fibres. Les fibres coupées sont envoyées dans une auge comportant deux vis parallèles, les parois de l'auge et les vis étant chauffées par un fluide caloporteur dont la température 30 est régulée électroniquement et asservie au taux d'humidité des fibres en sortie, comparée au taux d'humidité pré-établi. Dans ce cas précis, on a réglé le taux de H20 résiduaire à 1% en poids. On envoie ensuite par une série de vis d'archimède les fibres " séchées " vers l'ouverture supérieure d'une trémie de section carrée 40 x 40 cm, à parois verticales (trémie 1) de 1 9 hauteur 1,5 m, capable de recevoir 300 kg fibres / heure. Les fibres tombent par gravité, sans compactage ni blocage, " librement ", vers un tube de sortie (tube 2) placé sous la trémie, de diamètre 170 mm comportant une vis qui pousse les fibres vers une bande convoyeuse-peseuse (bande 3). Un 5 peigne est animé d'un mouvement de va et vient juste au dessus de la bande, et étale le boudin de fibres en un gâteau d'environ 2,5 cm d'épaisseur. La vitesse de rotation de la vis est asservie à une comparaison effectuée par une électronique entre le poids (ou débit) pesé par la bande et le poids ( ou débit) pré-établi en fonction du rapport global fibres / 10 matière plastique que l'on veut obtenir dans l'extrudeuse. Les fibres tombent dans une trémie verticale comportant une plaque réglable (5) de séparation en deux courants de fibres Vi et V2. Ces deux courants alimentent une trémie amont (12) d'alimentation de l'extrudeuse, qui reçoit aussi la totalité des granulés de matière plastique, et une trémie aval qui ne reçoit que 15 le courant V2 de fibres. L'extrudeuse a un diamètre d'environ 70 mm et les deux trémies sont séparées par environ 50 cm. L'extrudeuse est munie d'une filière à trous produisant des joncs de composite fibres / matière plastique bien homogènes, qui sont ensuite découpés en longueur par un système de couteaux rotatifs. On soumet ces 20 éléments composites coupés à une trempe par de l'eau afin de les figer et les refroidir. Ces éléments ont un diamètre de 2 à 4 mm selon la filière choisie et une longueur de 3 à 4 mm. On les passe ensuite en centrifugeuse afin d'éliminer l'eau de " trempe ", laquelle est recyclée. Les éléments sont enfin dirigés vers le haut d'un tube vertical de séchage à lit fluidisé d'air chaud 25 arrivant par le bas qui enlève les traces d'humidité résiduelle résultant de l'opération de refroidissement ou " trempe ". On obtient alors des éléments cylindriques secs prêts à être expédiés pour une opération industrielle de moulage par injection, extrusion, soufflage, thermoformage ou analogue. L'invention couvre également tous les modes de réalisation et toutes les 30 applications qui seront directement accessibles à l'homme de métier à la lecture de la présente demande, de ses connaissances propres, et éventuellement d'essais simples de routine. REVENDICATIONS 1 Procédé permettant de doser correctement une très forte proportion de fibre(s) naturelle(s) dans au moins une matière plastique, pour obtenir par 5 compoundage un article présentant de très bonnes propriétés mécaniques, de structure bien homogène, et de cot peu élevé, caractérisé en ce que - on introduit la ou les fibres naturelles dosées dans l'extrudeuse en au moins deux points d'introduction séparés dits " amont " pour le premier et " aval " pour le ou les autre(s), et - on introduit la ou les matières plastiques en au moins ledit premier point d'introduction " amont " des fibres naturelles et éventuellement (solde éventuel de matière plastique) en le second point d'introduction " aval " des fibres, ou dans un ou plusieurs des points " aval " d'introduction des fibres, s'il existe plus de deux points d'introduction des fibres. 1 5 2 Procédé selon la revendication 1 caractérisé en ce que on introduit les fibres en deux points d'introduction séparés, amont et aval. 3 Procédé selon la revendication 1 caractérisé en ce que on introduit les fibres en trois points d'introduction, un point " amont " et deux points " aval ". 4 Procédé selon l'une quelconque des revendications 1 à 3 caractérisé en ce que la totalité de la matière plastique est introduite dans ledit point d'introduction amont. Procédé selon l'une quelconque des revendications 1 à 4 caractérisé en ce que les fibres naturelles sont introduites à l'état non compacté dans 25 l'extrudeuse. 6 Procédé selon l'une quelconque des revendications 1 à 5 caractérisé en ce que on introduit un " très fort taux de fibres naturelles coupées " dans la ou les matières plastiques c'est-à-dire de 10 % à 80 %, de préférence supérieur à 20 - 30 % et mieux encore à 50 % en poids. 7 Procédé selon la revendication 6 caractérisé en ce qu'au delà de 50 %, le transformateur devra diluer le " compound " obtenu. 8 Procédé selon l'une quelconque des revendications 1 à 7 caractérisé en ce que une fraction de la matière plastique est introduite dans le point amont et une fraction de la matière plastique est introduite dans le point d'introduction 10 aval ou au moins un de ces points aval. 9 Procédé selon l'une quelconque des revendications 1 à 8 caractérisé en ce que le dosage des fibres naturelles est effectué en deux étapes, une première étape de dosage volumétrique grossier et une seconde étape de dosage gravimétrique fin. i5 10 Procédé selon l'une quelconque des revendications 1 à 9 caractérisé en ce que on établit une répartition de 50 % en poids des fibres dans le point amont, et 50 % dans le point aval, ou 25 % et 25 % dans les deux points aval s'il existe trois points d'introduction ou une répartition 30 - 60 % au point amont, et 70 - 40 % dans le ou les points aval, par exemple 40 % puis 30 20 % puis 30 % ou 50 % puis 30 % puis 20 %. 1 1 Procédé selon l'une quelconque des revendications 1 à 10 caractérisé en ce que les fibres sont coupées à une longueur de l'ordre de 0,2 à 20 mm. 12 Procédé selon la revendication 11 caractérisé en ce que les fibres sont coupées à une longueur de l'ordre de 2 à 4 mm. 13 Procédé selon l'une quelconque des revendications 1 à 12 caractérisé en ce que on introduit 100 % de granulés au point amont. 14 Procédé selon l'une quelconque des revendications 1 à 13 caractérisé en ce que la teneur en eau ou humidité résiduelle des fibres au moment de leur introduction dans l'extrudeuse doit être réglée par séchage entre 0, 2 et 3% en poids d'eau, de préférence entre 0,8 et 1,5 % en poids d'eau par rapport au poids des fibres. Procédé selon la revendication 14 caractérisé en ce que on réalise ce séchage de manière contrôlée par un appareil à micro-ondes, ou un évaporateur " flash ". 16 Procédé selon la revendication 15 caractérisé en ce que ledit séchage contrôlé est réalisé par un appareil à doubles vis parallèles placées dans une auge, légèrement imbriquées l'une dans l'autre, avec réglage du % d'eau résiduel en réglant le chauffage des vis et / ou des parois de l'auge, de 10 préférence en réglant la température du fluide caloporteur, et / ou la vitesse de rotation des vis. 17 Procédé selon l'une quelconque des revendications 1 à 16 caractérisé en ce que les fibres naturelles sont choisies parmi: - les fibres de chanvre, la chènevotte, les fibres de lin, kénaf, jute, sisal, abacca, bois - et leurs mélanges, - les mélanges fibres de chanvre / chènevotte, fibres de plantes annuelles / fibres de bois, fibres naturelles / fibres synthétiques, organiques et/ou minérale. 18 Procédé selon l'une quelconque des revendications 1 à 17 caractérisé en ce que les matières plastiques sont choisies parmi - les polyoléfines, le polypropylène, polyéthylène haute ou basse densité (PEHD ou PEBD), les matières plastiques styrèniques, - ABS (acrylonitrile-butadiène styrène), polystyrène, - les PVC (chlorures de polyvinyle) - les polyamides (PA) - les polyuréthanes, les polyesters, les élastomères, les copolyamides - et leurs mélanges ou alliages - les mélanges ou alliages PVC/PVAC (polyvinylacétate), ABS/PC (polycarbonate), ABS/PA, PPO (polyphénylèneoxyde)/PS (polystyrène). 19 Procédé selon l'une quelconque des revendications 1 à 18 caractérisé 10 en ce qu'il comprend entre 10 et 70 % en poids de fibres pour 90 à 30 % en poids de matière plastique; de préférence entre 20 et 40 % de fibres et 80 à 60 % de matière plastique. Appareillage pour le compoundage de très forts taux de fibres naturelles coupées dans une ou plusieurs matières plastiques ou alliages de 15 matières plastiques, caractérisé en ce qu'il comprend - un dispositif (1, 2, 3) de dosage des fibres naturelles - un dispositif (4, 5) permettant de séparer la masse dosée de fibres naturelles en deux (Vi, V2) ou plus de deux courants de fibres dits " secondaires ", et - une extrudeuse (11) comportant au moins deux points d'introduction des fibres, l'un amont 12, l'autre (ou plusieurs autres) aval 13, chacun desdites points d'introduction étant apte à recevoir un courant secondaire de fibres et I ou un courant de granulés de matière plastique. 21 Appareillage selon la revendication 20 caractérisé en ce que ladite extrudeuse comporte deux points d'introduction, l'un amont 12, l'autre aval 13. 22 Appareillage selon la revendication 20 caractérisé en ce que ladite 5 extrudeuse comporte trois points d'introduction, l'un amont qui reçoit une fraction des fibres et la totalité ou une fraction des granulés, et deux points d'introduction aval, dont l'un (ou les deux) reçoit le solde des fibres et l'un (ou les deux) reçoit le solde éventuel de granulés. 23 Appareillage selon l'une quelconque des revendications 20 à 22 10 caractérisé en ce qu'il comporte un dispositif de dosage précis de la masse des fibres qui comporte un premier doseur volumétrique grossier (1, 2) puis un second doseur pondérai fin (3). 24 Appareillage selon la revendication 23 caractérisé en ce que - ledit premier doseur grossier comprend une trémie 1 verticale ou sensiblement verticale, de large section, o les fibres descendent par gravité vers un système de transfert 2 des fibres vers une bande convoyeusepeseuse; ledit système de transfert 2 consistant en un tube horizontal ou sensiblement horizontal de diamètre nettement surdimensionné, qui 20 comporte un moyen de transfert horizontal ou sensiblement horizontal comme une vis sans fin, - la vis étant réglée de manière à réaliser un dosage volumétrique grossier de la masse (ou du débit) de fibres que l'on a pré-sélectionné - ce tube 2 produisant un " boudin " de fibres non compactées, qui est déposé sur le second doseur pondérai fin. Appareillage selon la revendication 23 ou 24 caractérisé en ce que ledit second doseur pondérai fin comprend une bande convoyeusepeseuse 3 qui opère un pesage (et donc un dosage) fin de la masse (ou débit) de fibres. 26 Appareillage selon l'une quelconque des revendications 20 à 25 caractérisé en ce que les points d'introduction des fibres naturelles comportent en fin d'appareillage de dosage des trémies intermédiaires 6, 7 (une pour chaque point d'introduction, ou une trémie unique comportant autant de sorties que de points d'introduction), vers chacune des trémies d'introduction 12, 13 dans l'extrudeuse 11 munies éventuellement mais de manière préférée d'un moyen de " gavage " 9 des fibres naturelles (une trémie d'introduction par point d'introduction des fibres) dans l'extrudeuse. 27 Appareillage selon l'une quelconque des revendications 20 à 26 10 caractérisé en ce que chaque trémie d'introduction des fibres dans l'extrudeuse est munie de son propre appareillage de dosage. 28 Appareillage selon l'une quelconque des revendications 24 à 27 caractérisé en ce que un système électronique de commande et de régulation régule et adapte finement la vitesse de rotation de la vis dans le tube 2 en 15 fonction de la pesée fine opérée par la bande 3 et par comparaison avec la valeur théorique pré-entrée dans l'électronique. 29 Appareillage selon la revendication 28 caractérisé en ce que le tube 2 est de préférence de section droite cylindrique, ou est ovale ou même de section carrée ou rectangulaire, et est surdimensionné afin qu'aucun blocage 20 des fibres ne se produise. Appareillage selon l'une quelconque des revendications 24 à 29 caractérisé en ce qu'il comprend un dispositif d'étalement du " boudin " de fibres issu du tube 2 en un " gâteau " de section droite sensiblement rectangulaire très aplatie, sur la bande convoyeuse-peseuse 3. 31 Appareillage selon la revendication 30 caractérisé en ce que ledit dispositif d'étalement comprend un peigne horizontal 17 comportant des dents verticales 18, avec un faible jeu entre la partie inférieure des dents et la surface de la bande convoyeuse peseuse 3, et m par un moteur approprié 19 selon un mouvement horizontal de va et vient, et ledit dispositif est placé 30 de telle manière que la partie inférieure des dents se trouve juste au dessus de la bande 3 de telle sorte que lorsque le boudin de fibres non compacté sort du tube 2, il passe au travers du peigne dont le mouvement est adapté pour étaler les fibres sur la largeur de la bande en un gâteau de section droite sensiblement rectangulaire très aplatie, 20. 32 Appareillage selon l'une quelconque des revendications 23 à 31 caractérisé en ce que le premier doseur grossier comporte les caractéristiques suivantes: - la trémie 1 est de large section adaptée pour que les fibres puissent tomber par gravité, librement, avec un minimum d'entrave et sans compactage - ses parois sont verticales ou sensiblement verticales, ce qui interdit tout blocage ou bourrage des fibres - le tube 2 est surdimensionné, ou nettement surdimensionné, par rapport au volume (ou débit) des fibres à transférer, c'est-à-dire que son diamètre forme un volume qui est nettement supérieur (entre 3 et 5 ou 10 fois) au volume nécessaire pour traiter le débit prévu des fibres, un bon 15 facteur de surdimensionnement se situe entre 5 et 10. 33 Appareillage selon l'une quelconque des revendications 20 à 32 caractérisé en ce que ledit dispositif permettant de séparer la masse dosée de fibres naturelles en deux ou plus de deux courants de fibres dits " secondaires " comporte une trémie 4 disposée verticalement et apte à 20 recevoir ledit gâteau de fibres dosé et comportant une plaque verticale 5 mobile, apte à séparer ledit gâteau, tombant par gravité, en deux courants secondaires de fibres Vl et V2 séparés l'in de l'autre, qui sortent à la partie inférieure de la trémie 4 par deux tubes distincts 6 et 7. 34 Appareillage selon la revendication 33 caractérisé en ce que on 25 remplace la trémie 4 de séparation par deux trémies séparées, ou par trois trémies séparées ou par une trémie 4 comportant deux plaques de type 5, si l'on veut obtenir trois courants secondaires. Appareillage selon l'une quelconque des revendications 25 à 34 caractérisé en ce que le gâteau de fibres est séparé sur une seconde bande 30 convoyeuse horizontale 25, faisant suite à la bande peseuse 3, au moyen d'une plaque verticale 30 allongée et mobile ou réglable autour d'un axe vertical 31 lui même fixé à un bâti portant un moyen de réglage en rotation 32, cette plaque 30 étant disposée selon l'axe longitudinal de ladite seconde bande pour une répartition 50/50, ou avec un certain angle par rapport à cet axe pour d'autres répartitions comme 40 / 60 ou 60 / 40, et au contact de la face supérieure de ladite seconde bande 25, et donc apte à diviser le gâteau de fibres en deux courants secondaires VI et V2, chacun d'un côté de ladite plaque. 36 Appareillage selon la revendication 35 caractérisé en ce que ladite 10 plaque 30 peut être droite, en vue de dessus, ou légèrement incurvée selon une forme concave ou convexe, ou en " 37 Appareillage selon la revendication 35 ou 36 caractérisé en ce que on place un second peigne 27 au dessus de cette seconde bande 25. 38 Appareillage selon l'une quelconque des revendications 35 à 37 caractérisé en ce que les deux courants de fibres VI et V2 se déversent directement dans deux trémies de réception 33 et 32 présentant des conduits de sortie 6 et 7. 39 Appareillage selon l'une quelconque des revendications 35 à 38 20 caractérisé en ce que on utilise deux ou plus de deux telles plaques parallèles entre elles, et réglables en rotation indépendamment les unes des autres, afin de diviser le gâteau en un nombre correspondant de courants secondaires, avec autant de trémies de réception que de courants. Appareillage selon l'une quelconque des revendications 35 à 39 25 caractérisé en ce que la bande 25 est mise en légère vibration pour favoriser l'écoulement. 41 Appareillage selon l'une quelconque des revendications 20 à 40 caractérisé en ce qu'il utilise entre 10 et 70 % en poids de fibres pour 90 à 30 % en poids de matière plastique; de préférence entre 20 et 40 % en poids 30 de fibres et 80 à 60 % en poids de matière plastique. 42 Compounds ou composites de fibres naturelles coupées et de matière(s) plastique(s) caractérisés en ce qu'ils sont obtenus par le procédé selon l'une quelconque des revendications 1 à 19. 43 Compounds ou composites selon la revendication 42 caractérisés en 5 ce qu'ils se présentent en masses à découper, plaques, joncs, granulés ou bâtonnets. 44 Compounds ou composites de fibres naturelles coupées et de matière(s) plastique(s) caractérisés en ce qu'ils comprennent un " très fort taux de fibres naturelles coupées " dans la ou les matières plastiques c'est-à10O dire de 10 % à 80 % en poids, de préférence supérieur à 20 - 30 % en poids et mieux encore à 50 % en poids. Compounds ou composites selon la revendication 44 caractérisé en ce que les fibres naturelles sont choisies parmi: - les fibres de chanvre, la chènevotte, les fibres de lin, kénaf, jute, sisal, abacca, bois, - et leurs mélanges, - les mélanges fibres de chanvre / chènevotte, fibres de plantes annuelles / fibres de bois, fibres naturelles / fibres synthétiques, organiques et/ou minérale. 46 Compounds ou composites selon la revendication 44 caractérisé en ce que les matières plastiques sont choisies parmi: - les polyoléfines, - le polypropylène, polyéthylène haute ou basse densité (PEHD ou PEBD), - les matières plastiques styrèniques, - ABS (acrylonitrile-butadiène styrène), polystyrène, - les PVC (chlorures de polyvinyle) - les polyamides (PA) - les polyuréthanes, les polyesters, les élastomères, les copolyamides - et leurs mélanges ou alliages - les mélanges ou alliages PVC/PVAC (polyvinylacétate), ABS/PC (polycarbonate), ABS/PA, PPO (polyphénylèneoxyde)/PS (polystyrène). 47 Applications du procédé selon l'une quelconque des revendications 1 10 à 19 dans les domaines des profilés pour fenêtres, portes, dans les profilés de l'industrie du BTP, plinthes; profilés, inserts ou renforts pour volets, baies, cloisons, barrières, dans le bâtiment; articles pour l'industrie automobile, parechocs, parties de carrosserie, ailerons aérodynamiques, l'industrie ferroviaire, dans l'industrie aéronautique et spatiale, dans l'industrie de la construction 15 navale, les bateaux de plaisance; pièces de structure, pièces sous capot moteur, pièce de décor intérieur ou capot ou carrosserie pour tous types de véhicules, bateaux de plaisance, aéronefs, emballages et éléments de conditionnement: caisses, caisses palettes; jouets, pièces techniques, moulage par injection de palettes de manutention en nid d'abeille, palettes 20 thermoformées, pièces techniques renforcées, éléments de jouets, emballages de décoration pour des produits grand public comme l'électroménager, éléments de renfort et de décor pour le bâtiment. 48 Applications de l'appareillage selon l'une quelconque des revendications 20 à 41 dans les domaines des profilés pour fenêtres, portes, 25 dans les profilés de l'industrie du BTP, plinthes; profilés, inserts ou renforts pour volets, baies, cloisons, barrières, dans le bâtiment; articles pour l'industrie automobile, pare-chocs, parties de carrosserie, ailerons aérodynamiques, l'industrie ferroviaire, dans l'industrie aéronautique et spatiale, dans l'industrie de la construction navale, les bateaux de plaisance; 30 pièces de structure, pièces sous capot moteur, pièce de décor intérieur ou capot ou carrosserie pour tous types de véhicules, bateaux de plaisance, aéronefs, emballages et éléments de conditionnement: caisses, caisses palettes; jouets, pièces techniques, moulage par injection de palettes de manutention en nid d'abeille, palettes thermoformées, pièces techniques 5 renforcées, éléments de jouets, emballages de décoration pour des produits grand public comme l'électroménager, éléments de renfort et de décor pour le bâtiment. 49 Applications des compounds ou composites selon l'une quelconque des revendications 42 à 46 dans les domaines des profilés pour fenêtres, 10 portes, dans les profilés de l'industrie du BTP, plinthes; profilés, inserts ou renforts pour volets, baies, cloisons, barrières, dans le bâtiment; articles pour l'industrie automobile, pare-chocs, parties de carrosserie, ailerons aérodynamiques, l'industrie ferroviaire, dans l'industrie aéronautique et spatiale, dans l'industrie de la construction navale, les bateaux de plaisance; 15 pièces de structure, pièces sous capot moteur, pièce de décor intérieur ou capot ou carrosserie pour tous types de véhicules, bateaux de plaisance, aéronefs, emballages et éléments de conditionnement: caisses, caisses palettes; jouets, pièces techniques, moulage par injection de palettes de manutention en nid d'abeille, palettes thermoformées, pièces techniques 20 renforcées, éléments de jouets, emballages de décoration pour des produits grand public comme l'électroménager, éléments de renfort et de décor pour le bâtiment. Articles, notamment les articles moulés, caractérisés en ce qu'ils consistent en, ou comportent au moins, un élément fabriqué à partir d'un 25 compound ou composite selon l'une quelconque des revendications 42 à 46. 51 Articles selon la revendication 50 pour les applications selon l'une quelconque des revendications 47 à 49.